(57)【特許請求の範囲】
【請求項１】
ＹＣｌ3：Ｔｍ3+の式で表わされる塩化物蛍光体と、前記塩化物蛍光体に７９９ｎｍの波長の光を照射するための光源と、を備え、１．１〜２．２μｍの波長の光を発光する、発光装置。
【請求項２】
前記塩化物蛍光体から発光した光を通すためのＳｉのウインドウをさらに備えた、請求項１に記載の発光装置。
【発明の詳細な説明】
【技術分野】
【０００１】
本発明は、発光装置に関し、特に、簡易な構成で波長１０μｍ以下の赤外域の光を高効率で発光し、室温で連続発振可能なレーザ光源として使用可能な発光装置に関する。
【背景技術】
【０００２】
波長１０μｍ以下の赤外域の光は、たとえば、分子振動による吸収を利用した赤外分光計測、赤外線センサまたは医療用レーザなどに多くの用途がある。この波長域の光を発する最も一般的な光源としては、黒体輻射を利用したセラミックスなどのヒータ光源がある。また、たとえば、Ｗ型の量子井戸構造を有したＩＩＩ−Ｖ族化合物半導体（ＡｌＧａＡｓＳｂ）の発光ダイオードからなる光源が３．３μｍの波長のパルス光を発振することが報告されている（たとえば、非特許文献１参照）。このようなＩＩＩ−Ｖ族化合物半導体を用いた光源としては、発光ダイオードのようなインコヒーレントな光の光源だけではなく、半導体レーザのようなコヒーレントな光の光源についても報告されている。また、コヒーレントな光の光源としては、他にもパラメトリック発振器が報告されている。
【０００３】
パラメトリック発振器は、たとえば、非線形光学結晶であるＫＴＰ（ＫＴｉＯＰＯ4）を用いて、ＹＡＧレーザから発せられた１μｍの波長の光を２．８〜３．３μｍの光に変換する装置である（たとえば、特許文献１参照）。
【特許文献１】特開平５−１１３０１号公報
【非特許文献１】“Ｐｈｏｔｏｎｉｃｓ  Ｓｐｅｃｔｒａ”，  ２０００年２月，  ｐ．３７
【発明の開示】
【発明が解決しようとする課題】
【０００４】
インコヒーレントな光の光源について見ると、黒体輻射を利用したヒータ光源は安価ではあるが、立ち上がりが遅いという問題がある。また、黒体から発せられる光のスペクトルは温度によって決まっているために、特定の波長域の光の強度のみを大きくすることはできない。また、Ｗ型の量子井戸構造を有したＩＩＩ−Ｖ族化合物半導体を用いた発光ダイオードは特殊な構造を必要とするために高価である。
【０００５】
コヒーレントな光の光源について見ると、半導体レーザは室温での連続発振が困難である。また、パラメトリック発振器は複雑で大掛かりな光学系を必要とする。
【０００６】
上記の事情に鑑みて、本発明の目的は、簡易な構成で波長１０μｍ以下の赤外域の光を高効率で発光し、室温で連続発振可能なレーザ光源として使用可能な発光装置を提供することにある。
【課題を解決するための手段】
【０００７】
本発明は、ＹＣｌ3：Ｔｍ3+の式で表わされる塩化物蛍光体と、塩化物蛍光体に７９９ｎｍの波長の光を照射するための光源と、を備え、１．１〜２．２μｍの波長の光を発光する、発光装置である。
【０００９】
また、本発明の発光装置は、塩化物蛍光体から発光した光を通すためのＳｉのウインドウをさらに備えていることが好ましい。
【発明の効果】
【００１４】
本発明によれば、簡易な構成で波長１０μｍ以下の赤外域の光を高効率で発光し、室温で連続発振可能なレーザ光源として使用可能な発光装置を提供することができる。
【発明を実施するための最良の形態】
【００１５】
（発光装置）
図１に、本発明の発光装置の一例の模式的な構成図を示す。ここで、本発明の発光装置は、マトリックスとしての塩化物と付活剤としてのＰｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+とを含む塩化物蛍光体１と、この塩化物蛍光体１に６００ｎｍ以上２μｍ以下の波長の光を照射するための光源２と、を備えている。また、光源２から光３が照射されることにより塩化物蛍光体１から蛍光が生じて光４が発光するが、塩化物蛍光体１からの光４の波長λ２は、光源２からの光３の波長λ１よりも長くなる関係（λ２＞λ１）にある。塩化物蛍光体１からの光４の波長λ２は赤外域にあり、波長λ２は波長１０μｍ以下の赤外域、たとえば１．５μｍ以上８μｍ以下であり得る。
【００１６】
図２に、本発明の発光装置の他の一例の模式的な構成図を示す。ここで、ミラー５は光３を完全に通し、光４を完全に反射させる。また、ミラー６は光４の大部分を反射し、一部を透過させる性質を持つ。このような構成により、ミラー５、６の間隔を適切に調整すればよい。これにより、本発明の発光装置は室温で連続発振可能なレーザ光源として使用可能となる。
【００１７】
なお、本発明の図面において、同一の参照符号は、同一部分または相当部分を表わすものとする。
【００１８】
（光源）
本発明に用いられる光源は、上記の塩化物蛍光体に６００ｎｍ以上２μｍ以下の波長の光を照射することができるものであれば特に限定されず、たとえば、６００ｎｍ以上２μｍ以下の波長の光を発振する従来から公知の半導体レーザなどを用いることができる。
【００１９】
（マトリックス）
本発明に用いられる塩化物蛍光体に含まれるマトリックスは塩化物から構成されている。なお、マトリックスとは構造母体のことを意味する。
【００２０】
（希土類塩化物）
本発明に用いられるマトリックスを構成する塩化物の一例としては、たとえば、下記の一般式（１）で表わされる塩化物である希土類塩化物が挙げられる。
【００２１】
ＬｎＣｌ3…（１）
上記の一般式（１）で表わされる希土類塩化物を用いた場合には、本発明に用いられる塩化物蛍光体の蛍光効率および蛍光強度が向上する傾向にある。ここで、上記の一般式（１）において、ＬｎはＳｃ、Ｙ、Ｌａ、ＧｄおよびＹｂからなる群より選択されたいずれか一種の希土類元素を示している。
【００２２】
（希土類複合塩化物）
本発明に用いられるマトリックスを構成する塩化物の他の一例としては、たとえば、下記の一般式（２）で表わされる塩化物である希土類複合塩化物が挙げられる。
【００２３】
ＡxＢyＣｌz…（２）
上記の一般式（２）で表わされる希土類複合塩化物は、ＡxＣｌz1で表わされるアルカリ金属またはアルカリ土類金属の塩化物とＢyＣｌz2で表わされる希土類元素の塩化物とから構成される。なお、ｚ１およびｚ２はｚ１＋ｚ２＝ｚを満たす実数を示す。また、上記の一般式（２）において、Ｂは付活剤としてマトリックス中にドープされるＰｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+と異なる種類の希土類元素を示す。
【００２４】
また、上記の一般式（２）において、ｘはＡで示されるアルカリ金属またはアルカリ土類金属のマトリックス中における組成比を表わし、ｘは０．１≦ｘ≦１０、好ましくは０．５≦ｘ≦７、さらに好ましくは１≦ｘ≦４の範囲内にある実数を示す。また、ｙはＢで示される希土類元素のイオンのマトリックス中における組成比を示し、ｙは０．１≦ｙ≦１０、好ましくは０．３≦ｙ≦５、さらに好ましくは０．５≦ｙ≦３の範囲内にある実数を示す。ｚはマトリックス中における塩化物イオンの組成比を示し、ｚは０．４≦ｚ≦６０、好ましくは１．９≦ｚ≦２９、さらに好ましくは３．５≦ｚ≦１７の範囲内にある実数を示す。
【００２５】
また、上記一般式（２）において、ＡがＢａ、ＫおよびＳｒからなる群より選択されたいずれか一種のアルカリ金属またはアルカリ土類金属を示し、ＢがＳｃ、Ｙ、Ｌａ、ＧｄおよびＹｂからなる群より選択されたいずれか一種の希土類元素を示すことが好ましい。この場合には、本発明に用いられる塩化物蛍光体の蛍光効率および蛍光強度が向上する傾向にある。
【００２６】
（ガラス状態の塩化物）
本発明に用いられるマトリックスを構成する塩化物は、ガラス状態の塩化物を含んでいてもよい。本発明において、ガラス状態の塩化物とは、塩化物の融液を冷却することにより、過冷却状態で結晶化しないように固化させた塩化物のことである。ここで、ガラス状態の塩化物は、Ｚｎ、Ｃｄ、Ｃｕ、Ａｇ、Ｌｉ、Ｇｄ、ＰｂおよびＭｎからなる群より選択された少なくとも一種の元素の塩化物を含むことが好ましい。このガラス状態の塩化物の含有量は特に限定されないが、通常３０ｍｏｌ％以上７０ｍｏｌ％以下であり、４０ｍｏｌ％以上６０ｍｏｌ％以下であることが好ましい。なお、本明細書において、ｍｏｌ％とは、塩化物蛍光体の全組成を１００ｍｏｌ％としたときのモル分率のことをいう。
【００２７】
また、上記のガラス状態の塩化物には、カリウム（Ｋ）、ナトリウム（Ｎａ）、ルビジウム（Ｒｂ）およびセシウム（Ｃｓ）からなる群より選択された少なくとも一種の元素の塩化物を含めることもできる。この元素の塩化物の含有量は特に限定されないが、通常０ｍｏｌ％以上７０ｍｏｌ％以下であり、３０ｍｏｌ％以上６０ｍｏｌ％以下であることが好ましい。
【００２８】
さらに、上記のガラス状態の塩化物には、バリウム（Ｂａ）、カルシウム（Ｃａ）およびストロンチウム（Ｓｒ）からなる群から選択された少なくとも一種の元素の塩化物を含めることもできる。この元素の塩化物の含有量は特に限定されないが、通常０ｍｏｌ％以上４０ｍｏｌ％以下であり、５ｍｏｌ％以上２０ｍｏｌ％以下であることが好ましい。
【００２９】
（付活剤）
本発明に用いられる塩化物蛍光体のマトリックスには付活剤がドープされる。ここで、付活剤としては、Ｐｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+が用いられる。これらのイオンは塩化物から構成されるマトリックス中において非常に発光しやすい傾向にあるためである。塩化物蛍光体に含まれる付活剤の含有量は特に限定されないが、マトリックスに上記のガラス状態の塩化物が含まれる場合には、塩化物蛍光体１００ｍｏｌ％中、付活剤の含有量は０．１ｍｏｌ％以上５ｍｏｌ％以下であることが好ましく、０．２ｍｏｌ％以上２ｍｏｌ％以下であることがより好ましい。
【００３０】
（塩化物蛍光体）
本発明においてマトリックスを構成する塩化物が希土類塩化物からなる塩化物蛍光体としては、たとえばＳｃＣｌ3：Ｌｎ’、ＹＣｌ3：Ｌｎ’、ＧｄＣｌ3：Ｌｎ’またはＹｂＣｌ3：Ｌｎ’（ただし、Ｌｎ’は、Ｐｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+を表わす。）等の式で表わされる塩化物蛍光体がある。
【００３１】
本発明においてマトリックスを構成する塩化物が希土類複合塩化物からなる塩化物蛍光体としては、たとえばＫ2ＹＣｌ6：Ｌｎ’、Ｂａ3Ｙ2Ｃｌ12：Ｌｎ’、Ｓｒ3Ｙ2Ｃｌ12：Ｌｎ’、Ｋ2ＧｄＣｌ5：Ｌｎ’、Ｂａ3Ｇｄ2Ｃｌ12：Ｌｎ’、Ｓｒ3Ｇｄ2Ｃｌ12：Ｌｎ’、Ｋ2ＹｂＣｌ6：Ｌｎ’、Ｂａ3Ｙｂ2Ｃｌ12：Ｌｎ’またはＳｒ3Ｙｂ2Ｃｌ12：Ｌｎ’（ただし、Ｌｎ’は、Ｐｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+を表わす。）等の式で表わされる塩化物蛍光体がある。
【００３２】
本発明においてマトリックスを構成する塩化物がガラス状態の塩化物を含む塩化物蛍光体としては、たとえばＣｄＣｌ3−ＫＣｌ−ＢａＣｌ2：Ｌｎ’、またはＺｎＣｌ2−ＫＣｌ−ＢａＣｌ2：Ｌｎ’（ただし、Ｌｎ’は、Ｐｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+を表わす。）等の式で表わされる塩化物蛍光体がある。
【００３３】
なお、上記の塩化物蛍光体の構造は、結晶構造、非晶質構造またはこれらの双方が混在する構造のいずれかであり得る。
【００３４】
（製造方法）
本発明に用いられる塩化物蛍光体は、たとえば以下のようにして調製することができる。まず、マトリックスを構成する塩化物の無水塩とＰｒＣｌ3、ＮｄＣｌ3、ＳｍＣｌ3、ＥｕＣｌ3、ＥｕＣｌ2、ＴｂＣｌ3、ＤｙＣｌ3、ＨｏＣｌ3、ＥｒＣｌ3またはＴｍＣｌ3の無水塩とを混合する。次に、この混合物を高純度の乾燥不活性ガス雰囲気下において焼成または溶融混合することで均一に溶解した後、室温まで冷却し、粉砕、分級等することにより調製される。
【００３５】
ここで、上記の混合物には添加剤を添加することができる。なかでも添加剤としては乾燥ＮＨ4Ｃｌを添加することが好ましい。この場合には、付活剤となる希土類元素イオンであるＰｒ3+、Ｎｄ3+、Ｓｍ3+、Ｅｕ3+、Ｅｕ2+、Ｔｂ3+、Ｄｙ3+、Ｈｏ3+、Ｅｒ3+またはＴｍ3+がマトリックス中へ溶け込みやすくなり、また他の添加剤と比べて不純物となるオキシ塩化物の副生成がなくなる。また、マトリックスを構成する塩化物の無水塩と添加される乾燥ＮＨ4Ｃｌとのモル比（塩化物の無水塩：乾燥ＮＨ4Ｃｌ）は５：１〜１：１０であることが好ましく、２：１〜１：７であることがより好ましいが、マトリックスにガラス状態の塩化物を含める場合には、上記の塩化物の無水塩と乾燥ＮＨ4Ｃｌとのモル比（塩化物の無水塩：乾燥ＮＨ4Ｃｌ）は、８：１〜１：２であることが好ましく、５：１〜１：１であることがさらに好ましい。その他、従来から公知の増感剤等も加えることができる。
【００３６】
また、マトリックスが希土類塩化物または希土類複合塩化物から構成される場合には、混合される上記の塩化物の無水塩とＰｒＣｌ3、ＮｄＣｌ3、ＳｍＣｌ3、ＥｕＣｌ3、ＥｕＣｌ2、ＴｂＣｌ3、ＤｙＣｌ3、ＨｏＣｌ3、ＥｒＣｌ3またはＴｍＣｌ3の無水塩とのモル比（塩化物の無水塩：ＰｒＣｌ3、ＮｄＣｌ3、ＳｍＣｌ3、ＥｕＣｌ3、ＥｕＣｌ2、ＴｂＣｌ3、ＤｙＣｌ3、ＨｏＣｌ3、ＥｒＣｌ3またはＴｍＣｌ3の無水塩）は特に限定されないが、１５００：１〜１０：１であることが好ましく、１０００：１〜３０：１であることがより好ましく、５００：１〜４０：１であることがさらに好ましい。この場合には、付活剤が励起エネルギを捕捉する確率と濃度消光とのバランスが優れているため、塩化物蛍光体の蛍光強度を向上させることができる傾向にある。
【００３７】
また、マトリックスが希土類塩化物または希土類複合塩化物から構成される場合には、上記の焼成は６００℃以上９００℃以下で行なわれることが好ましく、７００℃以上９００℃以下で行なわれることがより好ましい。
【００３８】
また、マトリックスがガラス状態の塩化物を含む場合には、上記の溶融混合における加熱温度および加熱時間は原料等に応じて適宜設定することができる。上記の溶融混合は、通常、４００℃以上７００℃以下、より好ましくは４００℃以上６００℃以下で、５分間以上１００分間以下、好ましくは１０分間以上５０分間以下行なわれる。また、溶融混合後には、必要に応じて急冷することもできる。このときの冷却速度は、５℃／秒以上１００℃／秒以下であることが好ましい。
【００３９】
マトリックスが酸化物からなる場合には約１１００℃以上１６００℃以下の高温での焼成が必要となるが、本発明のようにマトリックスが塩化物からなる場合には焼成に要するエネルギを低減させることができる。なお、高純度の乾燥不活性ガスとしては、たとえば純度９９．９９％以上のアルゴンまたは窒素等がある。
【００４０】
また、上記の塩化物の無水塩は、たとえば希土類元素、アルカリ金属またはアルカリ土類金属、その他金属等の酸化物または炭酸塩を塩酸に溶解させた後に減圧乾燥させること等により得ることができる。
【実施例１】
【００４１】
まず、純度９９．９％のＹ2Ｏ3（阿南化成（株）製）を１ｍｏｌ／ｌ秤量し、純水でＨＣｌ濃度が６ｍｏｌ／ｌに調整されたＨＣｌ水溶液（和光純薬工業（株）製）３００ｍｌ中に秤量後のＹ2Ｏ3を溶解させた。
【００４２】
次に、Ｙ2Ｏ3の溶解後のＨＣｌ水溶液をセパラブルフラスコ内でテフロン（登録商標）ダイヤフラムポンプ（（株）岩城硝子製、ＦＴＰ−２０Ａ型）を用いて、１０ｍｍＨｇの圧力下１００℃の雰囲気中で２０時間減圧蒸発させた後、乾燥Ａｒガスを導入して常圧に戻し、得られた岩塩状の結晶を乳鉢で粉砕することによって水和物を得た。この水和物をさらに１０ｍｍＨｇの圧力下１０５℃の雰囲気中で１５時間減圧蒸発させた後、小型粉砕器（柴田科学（株）製、ＳＣＭ−４０Ａ型）で粉砕して、１０ｍｍＨｇの圧力下１３０℃の雰囲気中で４８時間減圧乾燥させた。減圧乾燥後、乾燥Ａｒガスを導入して常圧に戻すことによって、ＹＣｌ3の無水塩を得た。
【００４３】
また、純度９９．９％のＴｍ2Ｏ3（和光純薬工業（株）製）についても上記のＹＣｌ3の無水塩を得た操作と同一の操作を行なうことによって、ＴｍＣｌ3の無水塩を得た。
【００４４】
次いで、特級・塩化アンモニウムＮＨ4Ｃｌ（和光純薬工業（株）製）を１０ｍｍＨｇの圧力下１２０℃の乾燥Ａｒガス雰囲気中に５時間曝すことによって加熱した。そして、乾燥Ａｒガスを導入して常圧に戻すことによって、乾燥ＮＨ4Ｃｌを得た。
【００４５】
上記で得られたＹＣｌ3の無水塩、ＴｍＣｌ3の無水塩および乾燥ＮＨ4Ｃｌのモル比がＹＣｌ3の無水塩：ＴｍＣｌ3の無水塩：乾燥ＮＨ4Ｃｌ＝１００：１：１００となり、全量が４０ｇとなるように乾燥Ａｒガスの雰囲気下（露点−８５℃以下）のグローブボックス（（株）美和製作所製、ＭＤＢ−１Ｂ−Ｔ型）内で、ＹＣｌ3の無水塩、ＴｍＣｌ3の無水塩および乾燥ＮＨ4Ｃｌのそれぞれを秤量した。これらを乳鉢で混合し、その混合物を高純度アルミナ坩堝（容量１００ｍｌ）に入れ、乾燥Ａｒガス雰囲気中で１時間かけて８５０℃まで昇温し、その温度で２時間焼成した後、４時間かけて常温に戻した。その後、瑪瑙乳鉢で粉砕して、ＹＣｌ3：Ｔｍ3+の式で表わされる塩化物蛍光体を得た。
【００４６】
このようにして得られた塩化物蛍光体を乾燥Ａｒガス雰囲気のグローブボックス内でホルダに充填し、さらに光源を設置することによって発光装置を作製した。ここで、光源としては、Ｎｄ：ＹＶＯ4小型ＬＤ励起固体レーザ（ＣＯＨＥＲＥＮＴ社製、Ｖｅｒｄｉ５型）から発振された緑色光をチタンサファイヤレーザ（ＣＯＨＥＲＥＮＴ社製、８９９ＬＣ型）で波長７９９ｎｍの光に変換するものを用いた。そして、室温（２５℃）で、上記の光源から波長７９９ｎｍの光を上記の塩化物蛍光体が充填されたホルダに照射することによってホルダから連続的に発光した光を赤外域光計測装置（分光計器（株）製）で測定した。この測定により得られたスペクトルを図３に示す。図３に示すように、この発光装置から発光した光は波長１．１μｍ〜２．２μｍ程度の赤外域の光を発光することが確認された。なお、上記の赤外域光計測装置で測定された光は、測定を妨害する光源からの光やアップコンバージョン蛍光を除去するために、Ｓｉのウインドウを通した後の光であった。
【実施例２】
【００４７】
まず、純度９９．９％のＹ2Ｏ3（阿南化成（株）製）を１ｍｏｌ／ｌ秤量し、純水でＨＣｌ濃度が６ｍｏｌ／ｌに調整されたＨＣｌ水溶液（和光純薬工業（株）製）３００ｍｌ中に秤量後のＹ2Ｏ3を溶解させた。
【００４８】
次に、Ｙ2Ｏ3の溶解後のＨＣｌ水溶液をセパラブルフラスコ内でテフロン（登録商標）ダイヤフラムポンプ（（株）岩城硝子製、ＦＴＰ−２０Ａ型）を用いて、１０ｍｍＨｇの圧力下１００℃の雰囲気中で２０時間減圧蒸発させた後、乾燥Ａｒガスを導入して常圧に戻し、得られた岩塩状の結晶を乳鉢で粉砕することによって水和物を得た。この水和物をさらに１０ｍｍＨｇの圧力下１０５℃の雰囲気中で１５時間減圧蒸発させた後、小型粉砕器（柴田科学（株）製、ＳＣＭ−４０Ａ型）で粉砕して、１０ｍｍＨｇの圧力下１３０℃の雰囲気中で４８時間減圧乾燥させた。減圧乾燥後、乾燥Ａｒガスを導入して常圧に戻すことによって、ＹＣｌ3の無水塩を得た。
【００４９】
また、純度９９．９％のＥｒ2Ｏ3（阿南化成（株）製）についても上記のＹＣｌ3の無水塩を得た操作と同一の操作を行なうことによって、Ｅｒ2Ｏ3の無水塩を得た。
【００５０】
次いで、特級・塩化アンモニウムＮＨ4Ｃｌ（和光純薬工業（株）製）を１０ｍｍＨｇの圧力下１２０℃の乾燥Ａｒガス雰囲気中に５時間曝すことによって加熱した。そして、乾燥Ａｒガスを導入して常圧に戻すことによって、乾燥ＮＨ4Ｃｌを得た。
【００５１】
上記で得られたＹＣｌ3の無水塩、Ｅｒ2Ｏ3の無水塩および乾燥ＮＨ4Ｃｌのモル比がＹＣｌ3の無水塩：Ｅｒ2Ｏ3の無水塩：乾燥ＮＨ4Ｃｌ＝１００：１：１００となり、全量が４０ｇとなるように乾燥Ａｒガスの雰囲気下（露点−８５℃以下）のグローブボックス（（株）美和製作所製、ＭＤＢ−１Ｂ−Ｔ型）内で、ＹＣｌ3の無水塩、Ｅｒ2Ｏ3の無水塩および乾燥ＮＨ4Ｃｌのそれぞれを秤量した。これらを乳鉢で混合し、その混合物を高純度アルミナ坩堝（容量１００ｍｌ）に入れ、乾燥Ａｒガス雰囲気中で１時間かけて８５０℃まで昇温し、その温度で２時間焼成した後、４時間かけて常温に戻した。その後、瑪瑙乳鉢で粉砕して、ＹＣｌ3：Ｅｒ3+の式で表わされる塩化物蛍光体を得た。
【００５２】
このようにして得られた塩化物蛍光体を乾燥Ａｒガス雰囲気のグローブボックス内でホルダに充填し、さらに光源を設置することによって発光装置を作製した。ここで、光源としては、Ｎｄ：ＹＶＯ4小型ＬＤ励起固体レーザ（ＣＯＨＥＲＥＮＴ社製、Ｖｅｒｄｉ５型）から発振された緑色光をチタンサファイヤレーザ（ＣＯＨＥＲＥＮＴ社製、８９９ＬＣ型）で波長９８０ｎｍの光に変換するものを用いた。そして、室温（２５℃）で、上記の光源から波長９８０ｎｍの光を上記の塩化物蛍光体が充填されたホルダに照射することによってホルダから連続的に発光した光を赤外域光計測装置（分光計器（株）製）で測定した。この測定により得られたスペクトルを図４および図５に示す。ここで、図４に示すスペクトルはＳｉのウインドウを通した後の光であり、図５に示すスペクトルはＧｅのウインドウを通した後の光であった。なお、ＳｉのウインドウまたはＧｅのウインドウは、測定を妨害する光源からの光やアップコンバージョン蛍光を除去するために用いた。
【００５３】
図４に示すように、Ｓｉのウインドウを通した後の光は、波長１．４５μｍ〜１．６５μｍ程度の赤外域の光であることが確認された。また、図５に示すように、Ｇｅのウインドウを通した後の光は、波長２．６μｍ〜３．０μｍ程度の赤外域の光であることが確認された。
【００５４】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５５】
本発明の発光装置は、赤外分光計測装置、小型環境測定機器、赤外線センサまたは医療用レーザなどに利用できる可能性がある。
【図面の簡単な説明】
【００５６】
【図１】本発明の発光装置の一例の模式的な構成図である。
【図２】本発明の発光装置の他の一例の模式的な構成図である。
【図３】本発明の実施例１で得られた発光装置から発光した光のスペクトルを示す図である。
【図４】本発明の実施例２で得られた発光装置から発光した光のスペクトルを示す図である。
【図５】本発明の実施例２で得られた発光装置から発光した光のスペクトルを示す図である。
【符号の説明】
【００５７】
１  塩化物蛍光体、２  光源、３，４  光、５，６  ミラー。
【図１】
0004578417.tif 000002
【図２】
0004578417.tif 000003
【図３】
0004578417.tif 000004
【図４】
0004578417.tif 000005
【図５】
0004578417.tif 000006